СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILE

Изобретение относится к составам сырьевых смесей, которые могут быть использованы в производстве облицовочной плитки.
Известна сырьевая смесь, содержащая, мас.%: глина 14,0-40,0; шлак никелевого производства 51,0-78,0; вода - остальное [1].
Задачей изобретения является повышение морозостойкости изделий, полученных из сырьевой смеси.
Технический результат достигается тем, что сырьевая смесь для изготовления облицовочной плитки, содержащая глину, шпак никелевого производства, воду, дополнительно включает дунит и молотый кварцевый песок при следующем соотношении компонентов, мас.%: глина 40,0-42,0; шлак никелевого производства 10,0-14,0; вода 22,0-26,0; дунит 6,0-10,0; молотый кварцевый песок 14,0-16,0.
В таблице приведены составы сырьевой смеси для изготовления облицовочной плитки.
Таблица
Компоненты
Состав, мас.%
1
2
3
Глина
40,0
41,0
42,0
Шлак никелевого производства
10,0
12,0
14,0
Вода
26,0
24,0
22,0
Дунит
10,0
8,0
6,0
Молотый кварцевый песок
14,0
15,0
16,0
Морозостойкость, циклы
150-170
150-170
150-170
2
2
2
3
2
3
Для приготовления сырьевой смеси могут быть использованы качественные красножгущиеся (кирпичные) глины любых месторождений. Возможно использование шлака никелевого производства, характеризующегося следующим примерным составом, мас.%; SiO 40,44; TiO 0,5; AlO 6,7; FeO 0,16; FeO 0,69; MnO 0,06; MgO 9,4; CaO 36,57; примеси - остальное.
Компоненты дозируют в требуемых количествах. Шлак никелевого производства, дунит и кварцевый песок размалывают до порошкообразного состояния (полное прохождение через сетку 014), смешивают с глиной, добавляют воду и готовят сырьевую смесь, из которой пластическим способом формуют облицовочную плитку. На поверхность высушенной до влажности не более 6% плитки наносят (напыляют) слой цветной глазури и при температуре 1000-1050°C проводят обжиг.
Источник информации
1. SU 606841, C04B 27/04, 1978.